(57)【要約】【課題】着色剤である顔料の分散性に優れているとともに、焼き付けによっても着色性能が低下しにくく耐熱性に優れ、かつ、透明性及びコントラストの良好なカラーフィルターを製造することが可能なカラーフィルター用着色剤を提供する。【解決手段】樹脂処理顔料、顔料分散剤、及び有機溶媒を含有する顔料分散液であり、樹脂処理顔料は、顔料と樹脂Ａとを含み、樹脂Ａは、下記一般式（１）（Ｘ：有機基、Ｒ1、Ｒ2、及びＲ3：ベンジル基又はアルキル基、Ｙ：色素骨格等）で表される構成単位（１）を含み、顔料分散剤は、アミノ基を有する塩基性の樹脂Ｂであるカラーフィルター用着色剤である。2018077331.tif 000025【選択図】なし【特許請求の範囲】
【請求項１】
樹脂処理顔料、顔料分散剤、及び有機溶媒を含有する顔料分散液であり、
前記樹脂処理顔料は、顔料と、前記顔料１００質量部に対して５〜３０質量部の樹脂Ａとを含み、
前記樹脂Ａは、下記一般式（１）で表される構成単位（１）及びメタクリル酸に由来する構成単位（２）を含む共重合体であり、
前記樹脂Ａ中の前記構成単位（１）の含有割合が、１０〜５０質量％であり、
前記メタクリル酸に由来する前記樹脂Ａの酸価が、２０〜１６０ｍｇＫＯＨ／ｇであり、
ゲルパーミエーションクロマトグラフィーにより測定される前記樹脂Ａのポリスチレン換算の数平均分子量が、５，０００〜２０，０００であり、
前記顔料分散剤は、アミノ基を有する塩基性の樹脂Ｂであるカラーフィルター用着色剤。
2018077331.tif 000024
（前記一般式（１）中、Ｘは有機基を示し、Ｒ1、Ｒ2、及びＲ3は、それぞれ独立にベンジル基又は炭素数１〜１８のアルキル基を示し、Ｙは色素骨格又は色素類似骨格を示し、ｎは、任意の繰り返し数を示す）
【請求項２】
前記樹脂Ａが、その構成成分の９０質量％以上がメタクリル酸系モノマーからなる、Ａブロック及びＢブロックを含むＡ−Ｂブロックコポリマーであり、
前記Ａブロックにのみ、前記構成単位（１）が含まれており、
前記Ｂブロックには、前記樹脂Ａ中の前記構成単位（２）の８０質量％以上が含まれている請求項１に記載のカラーフィルター用着色剤。
【請求項３】
前記顔料分散剤が、Ｃブロック及びＤブロックを含むＣ−Ｄブロックコポリマーであり、
前記Ｃブロックにのみ、アミノ基を有するモノマーに由来する構成単位（３）が含まれており、
前記Ｄブロックには、酸性基を有するモノマーに由来する構成単位が含まれていない請求項１又は２に記載のカラーフィルター用着色剤。
【請求項４】
カルボキシ基を有するモノマーに由来する構成単位を含む樹脂Ｃをさらに含有する請求項１〜３のいずれか一項に記載のカラーフィルター用着色剤。
【請求項５】
前記Ｂブロックのガラス転移点が、３０℃以上である請求項２〜４のいずれか一項に記載のカラーフィルター用着色剤。
【請求項６】
前記樹脂処理顔料１００質量部に対する、前記顔料分散剤の含有量が、５〜５０質量部である請求項１〜５のいずれか一項に記載のカラーフィルター用着色剤。
【請求項７】
前記顔料が、金属フタロシアニン系顔料、ジケトピロロピロール系顔料、アゾ系顔料、キノフタロン系顔料、及びアントラキノン系顔料からなる群より選択される少なくとも一種である請求項１〜６のいずれか一項に記載のカラーフィルター用着色剤。
【発明の詳細な説明】
【技術分野】
【０００１】
本発明は、高品質なカラーフィルターを製造しうるカラーフィルター用着色剤に関する。
【背景技術】
【０００２】
近年、カラーフィルターに対しては、従来品と比べて、より高発色、高透明、及び高輝度であることなどが要求されている。そして、これらの要求を満たすべく、カラーフィルターの着色剤として用いられる顔料が非常に微粒子化されている（特許文献１〜３）。
【０００３】
また、色相及び耐熱性の良好なカラーフィルターを製造すべく、有機色素分子がイオン結合した構成単位を含むブロックコポリマーを用いて顔料を処理した、カラーフィルター用の樹脂処理顔料組成物が提案されている（特許文献４）。
【先行技術文献】
【特許文献】
【０００４】
【特許文献１】特開２００３−２２７９２１号公報
【特許文献２】特開２０１１−６８８６５号公報
【特許文献３】特開２０１３−２２８７１４号公報
【特許文献４】特開２０１４−２１４２０７号公報
【発明の概要】
【発明が解決しようとする課題】
【０００５】
しかしながら、上記の従来技術において提案された顔料組成物等は、顔料が微細になり過ぎているため、カラーフィルター製造時の２００℃以上の焼き付け工程に耐えきれないといった新たな課題が生じていた。すなわち、高温条件による焼き付けにより、顔料が揮発、構造分解、結晶崩壊などして脱色しやすく、着色性能が損なわれるという課題があった。
【０００６】
本発明は、このような従来技術の有する問題点に鑑みてなされたものであり、その課題とするところは、着色剤である顔料の分散性に優れているとともに、焼き付けによっても着色性能が低下しにくく耐熱性に優れ、かつ、透明性及びコントラストの良好なカラーフィルターを製造することが可能なカラーフィルター用着色剤を提供することにある。
【課題を解決するための手段】
【０００７】
本発明者らは上記課題を解決すべく鋭意検討した結果、微細な顔料の粒子表面を樹脂で処理して熱による顔料の凝集を防止するとともに、この樹脂にイオン結合して吸着しうる分散剤を併用することで上記課題を解決することが可能であることを見出し、本発明を完成するに至った。
【０００８】
すなわち、本発明によれば、以下に示すカラーフィルター用着色剤が提供される。
［１］樹脂処理顔料、顔料分散剤、及び有機溶媒を含有する顔料分散液であり、前記樹脂処理顔料は、顔料と、前記顔料１００質量部に対して５〜３０質量部の樹脂Ａとを含み、前記樹脂Ａは、下記一般式（１）で表される構成単位（１）及びメタクリル酸に由来する構成単位（２）を含む共重合体であり、前記樹脂Ａ中の前記構成単位（１）の含有割合が、１０〜５０質量％であり、前記メタクリル酸に由来する前記樹脂Ａの酸価が、２０〜１６０ｍｇＫＯＨ／ｇであり、ゲルパーミエーションクロマトグラフィーにより測定される前記樹脂Ａのポリスチレン換算の数平均分子量が、５，０００〜２０，０００であり、前記顔料分散剤は、アミノ基を有する塩基性の樹脂Ｂであるカラーフィルター用着色剤。
【０００９】
2018077331.tif 000002
（前記一般式（１）中、Ｘは有機基を示し、Ｒ1、Ｒ2、及びＲ3は、それぞれ独立にベンジル基又は炭素数１〜１８のアルキル基を示し、Ｙは色素骨格又は色素類似骨格を示し、ｎは、任意の繰り返し数を示す）
【００１０】
［２］前記樹脂Ａが、その構成成分の９０質量％以上がメタクリル酸系モノマーからなる、Ａブロック及びＢブロックを含むＡ−Ｂブロックコポリマーであり、前記Ａブロックにのみ、前記構成単位（１）が含まれており、前記Ｂブロックには、前記樹脂Ａ中の前記構成単位（２）の８０質量％以上が含まれている前記［１］に記載のカラーフィルター用着色剤。
［３］前記顔料分散剤が、Ｃブロック及びＤブロックを含むＣ−Ｄブロックコポリマーであり、前記Ｃブロックにのみ、アミノ基を有するモノマーに由来する構成単位（３）が含まれており、前記Ｄブロックには、酸性基を有するモノマーに由来する構成単位が含まれていない前記［１］又は［２］に記載のカラーフィルター用着色剤。
［４］カルボキシ基を有するモノマーに由来する構成単位を含む樹脂Ｃをさらに含有する前記［１］〜［３］のいずれかに記載のカラーフィルター用着色剤。
［５］前記Ｂブロックのガラス転移点が、３０℃以上である前記［２］〜［４］のいずれかに記載のカラーフィルター用着色剤。
［６］前記樹脂処理顔料１００質量部に対する、前記顔料分散剤の含有量が、５〜５０質量部である前記［１］〜［５］のいずれかに記載のカラーフィルター用着色剤。
［７］前記顔料が、金属フタロシアニン系顔料、ジケトピロロピロール系顔料、アゾ系顔料、キノフタロン系顔料、及びアントラキノン系顔料からなる群より選択される少なくとも一種である前記［１］〜［６］のいずれかに記載のカラーフィルター用着色剤。
【発明の効果】
【００１１】
本発明によれば、着色剤である顔料の分散性に優れているとともに、焼き付けによっても着色性能が低下しにくく耐熱性に優れ、かつ、透明性及びコントラストの良好なカラーフィルターを製造することが可能なカラーフィルター用着色剤を提供することができる。
【発明を実施するための形態】
【００１２】
＜カラーフィルター用着色剤＞
以下、本発明の実施の形態について説明するが、本発明は以下の実施の形態に限定されるものではない。本発明のカラーフィルター用着色剤（以下、「ＣＦ用着色剤」とも記す）は、樹脂処理顔料、顔料分散剤、及び有機溶媒を含有する顔料分散液である。樹脂処理顔料は、顔料と、樹脂Ａとを含み、樹脂Ａは、下記一般式（１）で表される構成単位（１）及びメタクリル酸に由来する構成単位（２）を含む共重合体である。また、顔料分散剤は、アミノ基を有する塩基性の樹脂Ｂである。以下、その詳細について説明する。
【００１３】
2018077331.tif 000003
（前記一般式（１）中、Ｘは有機基を示し、Ｒ1、Ｒ2、及びＲ3は、それぞれ独立にベンジル基又は炭素数１〜１８のアルキル基を示し、Ｙは色素骨格又は色素類似骨格を示し、ｎは、任意の繰り返し数を示す）
【００１４】
（樹脂処理顔料）
［顔料］
樹脂処理顔料は、顔料と、樹脂Ａとを含有する。顔料としては、カラーフィルター用の従来公知の顔料を用いることができる。顔料としては、カラーインデックスナンバー（Ｃ．Ｉ．）ピグメントブルー１５：３、１５：４、Ｃ．Ｉ．ピグメントブルー１５：１、１５：３、１５：６、６０、８０などの青色顔料；Ｃ．Ｉ．ピグメントレッド１２２、２６９、５６、５８、１６６、１６８、１７６、１７７、１７８、２２４、２４２、２５４、２５５などの赤色顔料；Ｃ．Ｉ．ピグメントバイオレット１９などの紫色顔料；Ｃ．Ｉ．ピグメントイエロー７４、１５５、１８０、１８３、１２、１３、１４、１７、２４、５５、６０、７４、８３、９０、９３、１２６、１２８、１３８、１３９、１５０、１５４、１５５、１８０、１８５、２１６、２１９などの黄色顔料；Ｃ．Ｉ．ピグメントグリーン７、３６、５８、ポリ（１４〜１６）ブロム銅フタロシアニン、ポリ（１２〜１５）ブロム化−ポリ（４〜１）クロル化銅フタロシアニンなど緑色顔料；Ｃ．Ｉ．ピグメントオレンジ−４３などのオレンジ色顔料；Ｃ．Ｉ．ピグメントブラック６、７、１１、２６などの黒色顔料などを挙げることができる。これらの顔料のなかでも、金属フタロシアニン系顔料、ジケトピロロピロール系顔料、アゾ系顔料、キノフタロン系顔料、アントラキノン系顔料が、カラーフィルター用着色剤の色性能がより発揮されるために好ましい。
【００１５】
各種の処理が施された顔料を用いることもできる。処理としては、ニーダーなどの混練機を使用し、不活性粉末とともに混練及び微細化する処理；ロジンソープなどを用いた表面処理；水中で溶剤を併用して結晶を整える処理などがある。
【００１６】
顔料の数平均粒子径は、１０〜１００ｎｍであることが好ましく、１０〜８０ｎｍであることがさらに好ましく、２０〜５０ｎｍであることが特に好ましい。数平均粒子径が上記範囲内の顔料を用いることで、形成されるカラーフィルターの透明性及びおコントラストをより向上させることができる。顔料の数平均粒子径は、透過型電子顕微鏡（ＴＥＭ）を使用して観察することで求めることができる。
【００１７】
［樹脂Ａ］
樹脂Ａは、下記一般式（１）で表される構成単位（１）及びメタクリル酸に由来する構成単位（２）を含む共重合体である。
【００１８】
2018077331.tif 000004
（前記一般式（１）中、Ｘは有機基を示し、Ｒ1、Ｒ2、及びＲ3は、それぞれ独立にベンジル基又は炭素数１〜１８のアルキル基を示し、Ｙは色素骨格又は色素類似骨格を示し、ｎは、任意の繰り返し数を示す）
【００１９】
樹脂Ａ中の構成単位（１）の含有割合は、１０〜５０質量％であり、好ましくは１５〜３０質量％である。構成単位（１）の含有割合が１０質量％未満であると、顔料への吸着が不十分となり、カプセル化の効果が弱まる。このため、顔料の分散性や耐熱性が低下する。一方、構成単位（１）の含有割合が５０質量％超であると、一般式（１）中の「Ｙ」で表される色素骨格又は色素類似骨格の色相が表出しやすく、色が不鮮明性となったり、濁りが生じたりする場合がある。
【００２０】
一般式（１）中、Ｘで表される有機基としては、炭素数１〜１８のアルキレン基、アルケニレン基、アルキニレン基；ポリアルキレン（炭素数２〜６）グリコール鎖などを挙げることができる。これらの有機基には、水酸基、エステル基、ウレタン基、エーテル基などが導入されていてもよい。
【００２１】
一般式（１）中、第４級アンモニウムカチオンで表される部分は、所定のメタクリレートカチオンに由来する部分である。所定のメタクリレートカチオンとしては、メタクリル酸トリメチルアンモニウムエチルカチオン、メタクリル酸ジメチルベンジルアンモニウムエチルカチオン、メタクリル酸ジエチルメチルアンモニウムエチルカチオン、メタクリル酸ジエチルベンジルアンモニウムエチルカチオン、メタクリル酸１−トリメチルアンモニウム−２−ヒドロキシプロピルカチオン、メタクリル酸１−トリメチルアンモニウム−２−ヒドロキシプロピルカチオン、メタクリル酸イソシアナトエチルに水酸基やアミノ基を有する第４級アンモニウ塩を反応させたモノマーのカチオン残基、メタクリル酸グリシジルに水酸基、カルボキシ基、又はアミノ基を有する第４級アンモニウム塩を反応させたモノマーのカチオン残基などを挙げることができる。
【００２２】
一般式（１）中、Ｙで表される色素骨格又は色素類似骨格（以下、「色素骨格等」とも記す）は、例えば、１以上のスルホン酸基を有する酸性染料によって形成されている。このスルホン酸基のアニオンが、Ｘに結合した第４級アンモニウムカチオンとイオン結合している。すなわち、樹脂Ａは、色素骨格等がイオン結合した構造を有する共重合体である。スルホン酸基を有する酸性染料としては、例えば、アシッドレッド５２、アシッドレッド９２、アシッドレッド２８９、アシッドイエロー７３等のキサンテン構造を有するもの；ソルベントグリーン７などのピラニン誘導体を有するもの；アシッドイエロー１８４等のクマリン誘導体を有するものを挙げることができる。さらには、オキサゾール誘導体、チアゾール誘導体、イミダゾール誘導体、イミダゾロン誘導体、ピラゾロン誘導体、ベンジジン誘導体、フタロシアニン誘導体、キナクリドン誘導体、ジケトピロロピロール誘導体、アゾ系染料、ジスアゾ系染料、ジアミノスチルベンジスルホン酸誘導体等の色素を用いることもできる。
【００２３】
樹脂Ａは、メタクリル酸に由来する構成単位（２）を含み、メタクリル酸に由来する酸価が２０〜１６０ｍｇＫＯＨ／ｇ、好ましくは３０〜１００ｍｇＫＯＨ／ｇである。樹脂Ａは、メタクリル酸に由来する構成単位（２）を含むため、この樹脂Ａで処理して得られる樹脂処理顔料は、その表面にカルボキシ基を有する。樹脂Ａの酸価が２０ｍｇＫＯＨ／ｇ未満であると、カルボキシ基の量が少なすぎるため、樹脂処理顔料と顔料分散剤（樹脂Ｂ）との吸着性力が弱まって、分散性が低下する。一方、樹脂Ａの酸価が１６０ｍｇＫＯＨ／ｇ超であると、カルボキシ基の量が多すぎるため、分散に要する顔料分散剤（樹脂Ｂ）の使用量が多くなるとともに、十分に分散させることが困難になる。
【００２４】
樹脂Ａは、ラジカル重合しうるその他のビニル系モノマーに由来する構成単位を含んでいてもよい。その他のビニル系モノマーとしては、（メタ）アクリル酸エステル類、スチレン系モノマー、（メタ）アクリルアミド、（メタ）アクリロニトリル、酢酸ビニル等のビニルエステル、マレイン酸、マレイン酸エステル、炭化水素系ビニル化合物などを挙げることができる。また、メタクリル酸以外のカルボキシ基を有するモノマー（その他の酸性モノマー）に由来する構成単位を含んでいてもよい。ただし、樹脂Ａがその他の酸性モノマーに由来する構成単位を含む場合、樹脂Ａの酸価は前述の範囲であることが好ましい。その他の酸性モノマーとしては、安息香酸ビニル；（メタ）アクリル酸ヒドロキシアルキルの２塩基酸エステル（例えば、（メタ）アクリル酸ヒドロキシエチル、（メタ）アクリル酸ヒドロキシプロピル、（メタ）アクリル酸ヒドロキシブチルのコハク酸ハーフエステルやマレイン酸エステルなど）；マレイン酸、フマル酸、イタコン酸、クロトン酸などのジカルボン酸モノマー及びこれらの脂肪族アルコール、脂環族アルコール、（ポリ）アルキレングリコール、又はその末端アルキルエーテルのハーフエステル化物などを挙げることができる。
【００２５】
また、ゲルパーミエーションクロマトグラフィー（ＧＰＣ）により測定される樹脂Ａのポリスチレン換算の数平均分子量は、５，０００〜２０，０００であり、好ましくは７，０００〜１５，０００である。樹脂Ａの数平均分子量が５，０００未満であると、樹脂としての機械物性、耐熱性などの耐性が不足する場合がある。一方、樹脂Ａの数平均分子量が２０，０００超であると、複数個の顔料の粒子がまとめて処理される場合があり、分散性が不十分になる。
【００２６】
樹脂Ａの構造は、ランダム構造、グラフト構造、ブロック構造、及びスター構造のいずれであってもよい。なかでも、樹脂Ａはブロック構造を有するポリマー（ブロックコポリマー）であることが好ましく、Ａブロックにのみ構成単位（１）が含まれており、Ｂブロックには構成単位（２）の８０質量％以上が含まれている、Ａブロック及びＢブロックを含むＡ−Ｂブロックコポリマーであることがさらに好ましい。Ａブロックにのみ構成単位（１）が含まれていることで、顔料の粒子表面への吸着性を高めることができる。そして、構成単位（２）の大部分が含まれているＢブロックを、分散媒体である有機溶剤に溶解するポリマーブロックとして機能させることができる。
【００２７】
また、樹脂Ａは、その構成成分の９０質量％以上がメタクリル酸系モノマーからなるＡ−Ｂブロックコポリマーであることが好ましい。樹脂Ａの主成分がアクリル酸系モノマーであると、樹脂Ａのガラス転移温度（Ｔｇ）が低く、樹脂Ａが軟質となる場合がある。なお、メタクリル酸系モノマーを用いる場合の方が、アクリル酸系モノマーを用いる場合に比べて、ブロック構造を有するポリマーを製造しやすいといった利点もある。
【００２８】
樹脂Ａが、上記のような構成を有するＡ−Ｂブロックコポリマーであると、Ａブロックが顔料の粒子表面に吸着するとともに、Ｂブロックが有機溶剤に溶解する。そして、樹脂Ａのカルボキシ基が顔料分散剤（樹脂Ｂ）のアミノ基とイオン結合する。これにより、顔料の粒子表面の少なくとも一部が、樹脂ＡのＢブロックと顔料分散剤で被覆され、高度な立体反発によって優れた分散安定性が発揮されると考えられる。また、樹脂Ａと顔料分散剤は、熱によっても溶融しにくく、顔料から脱離しにくい。すなわち、２種類の樹脂成分で顔料をカプセル化しているため、耐熱性を大きく向上させることができる。
【００２９】
メタクリル酸に由来する構成単位（２）の８０質量％以上は、Ｂブロックに含まれていることが好ましく、構成単位（２）のすべてがＢブロックに含まれていることがさらに好ましい。これは、構成単位（２）の大部分がＢブロックに含まれていると、顔料分散剤がＢブロックと吸着するために立体反発が大きくなり、分散性をさらに高めることができる。
【００３０】
メタクリル酸系モノマーとしては、メチルメタクリレート、エチルメタクリレート、プロピルメタクリレート、イソプロピルメタクリレート、ブチルメタクリレート、２−メチルプロパンメタクリレート、ｔ−ブチルメタクリレート、ペンチルメタクリレート、ヘキシルメタクリレート、オクチルメタクリレート、２−エチルヘキシルメタクリレート、ノニルメタクリレート、デシルメタクリレート、イソデシルメタクリレート、ラウリルメタクリレート、テトラデシルメタクリレート、オクタデシルメタクリレート、ベへニルメタクリレート、イソステアリルメタクリレート、シクロヘキシルメタクリレート、ｔ−ブチルシクロヘキシルメタクリレート、イソボルニルメタクリレート、トリメチルシクロヘキシルメタクリレート、シクロデシルメタクリレート、シクロデシルメチルメタクリレート、トリシクロデシルメタクリレート、ベンジルメタクリレートなどの（シクロ）アルキルメタクリレート；フェニルメタクリレート、ナフチルメタクリレートなどのアリールメタクリレート；アリルメタクリレートなどのアルケニルメタクリレート；２−ヒドロキシエチルメタクリレート、２−ヒドロキシプロピルメタクレート、（ポリ）エチレングリコールモノメタクリレートなどの水酸基含有メタクリレート；（ポリ）エチレングリコールモノメチルエーテルメタクリレート、（ポリ）エチレングリコールモノエチルエーテルメタクリレート、（ポリ）エチレングリコールモノラウリルエーテルメタクリレート、（ポリ）プロピレングリコ−ルモノメチルエーテルメタクリレートなどのグリコールモノアルキルエーテル系メタクリレート；
【００３１】
（メタ）アクリロイロキシエチルイソシアネート、２−（２−イソシアナトエトキシ）エチルメタクリレートのイソシアネート基をε−カプロラクトン、メチルエチルケトンオキシム（ＭＥＫオキシム）、及びピラゾールなどでブロックしたイソシアネート基含有メタクリレート；テトラヒドロフルフリルメタクリレートなどの環状メタクリレート；オクタフルオロオクチルメタクリレート、テトラフルオロエチルメタクリレートなどのハロゲン元素含有メタクリレート；２−（４−ベンゾキシ−３−ヒドロキシフェノキシ）エチルメタクリレート、２−（２’−ヒドロキシ−５−メタクリロイロキシエチルフェニル）−２Ｈ−ベンゾトリアゾールなどの紫外線を吸収するメタクリレート；トリメトキシシリル基やジメチルシリコーン鎖を有するケイ素含有メタクリレートなどを挙げることができる。また、これらのモノマーを重合して得られるオリゴマーの片末端に（メタ）アクリル基を導入して得られるマクロモノマーなどを用いることができる。
【００３２】
樹脂ＡがＡ−Ｂブロックコポリマーである場合、Ｂブロックのガラス転移温度（Ｔｇ）は３０℃以上であることが好ましく、７０℃以上であることがさらに好ましく、１３０℃以上であることが特に好ましい。ＢブロックのＴｇが低い（Ｂブロックが軟質である）と、加熱時に融着又は溶融しやすくなることがあり、顔料が凝集しやすくなる場合がある。ＢブロックのＴｇは、熱分析により測定してもよいし、簡易的に計算により求めてもよい。Ｔｇを簡易的に算出するには、まず、ｘ成分のモノマーを共重合したポリマーのＴｇ（℃）を「Ｔ」とし、それぞれの質量組成比を「Ｗ1、Ｗ2、・・・」とし、それぞれのホモポリマーのＴｇ（℃）を「Ｔ1、Ｔ2、・・・」と仮定する。このように仮定した場合、そのポリマーのＴｇは、「１／Ｔ＝Ｗ1／（Ｔ1＋２７３）＋Ｗ2／（Ｔ2＋２７３）＋・・・」の式から算出することができる。
【００３３】
［樹脂処理顔料］
樹脂処理顔料は、顔料と、顔料１００質量部に対して５〜３０質量部、好ましくは１０〜２５質量部の樹脂Ａとを含む。樹脂Ａの量が５質量部未満であると、樹脂Ａで処理した効果を十分に得ることができない。一方、樹脂Ａの量が３０質量部超であると、樹脂処理顔料を分散させるのに要する樹脂分散剤（樹脂Ｂ）の量が多くなり、粘度が過度に高くなる。
【００３４】
顔料の粒子表面の少なくとも一部は、通常、樹脂Ａによって被覆されている。これにより、カラーフィルター製造時の焼き付けの熱による顔料の凝集や結晶の破壊を防止することができる。また、樹脂Ａ中の酸基（カルボキシ基）が顔料の粒子表面に存在することになるため、顔料分散剤として機能する塩基性の樹脂Ｂを併用することで高度に分散させることができる。
【００３５】
（顔料分散剤）
顔料分散剤は、アミノ基を有する塩基性の樹脂Ｂである。樹脂処理顔料の表面には、樹脂Ａ中の構成単位（２）のカルボキシ基（酸性基）が存在している。樹脂Ｂのアミノ基は、樹脂処理顔料の表面に存在する酸性基とイオン結合するため、樹脂Ｂは樹脂処理顔料を媒体中に安定して分散させる顔料分散剤として機能する。
【００３６】
アミノ基は、その水素原子が置換された置換アミノ基であってもよい。また、第４級アンモニウムカチオンを生ずる基であってもよい。樹脂Ｂとしては、アクリル系、スチレン系、ポリエステル系、エポキシ系、ウレタン系、グリコール系などのアミノ基を有する樹脂分散剤を挙げることができる。ポリエステル系の樹脂分散剤としては、ポリエチレンイミンと末端カルボキシ基を有するポリε−カプロラクトンとを脱水縮合させて得られる樹脂がある。エポキシ系の樹脂分散剤としては、ポリエポキシ化合物にアミノ基やε−ポリカプロラクトンを反応させた樹脂がある。また、ウレタン系の樹脂分散剤としては、トリＴＤＩなどのイソシアネートアダクト物に、ジメチルアミノプロパンアミン、ポリエチレングリコールモノメチルエーテル、又は水酸基末端ポリエステルなどを反応させて得られる樹脂がある。
【００３７】
なかでも、ポリビニルイミダゾールなどを共重合成分とする、ランダム構造を有するスチレン−アクリル系の樹脂分散剤が好ましい。特に、顔料分散剤は、Ｃブロック及びＤブロックを含むＣ−Ｄブロックコポリマーであり、Ｃブロックにのみ、アミノ基を有するモノマーに由来する構成単位（３）が含まれており、Ｄブロックには、酸性基を有するモノマーに由来する構成単位が含まれていないことが好ましい。アミノ基を有するＣブロックがカルボキシ基を有するＢブロックとイオン結合により吸着する。さらに、Ｄブロックが有機溶媒に溶解するので、立体反発によって分散性をより向上させることができる。
【００３８】
Ｃブロックを構成するモノマーとしては、メタクリル酸ジメチルアミノエチル、メタクリル酸ジエチルアミノエチルなどを挙げることができる。さらに、メタクリル酸イソシアナトエチルやメタクリル酸グリシジルと、これらのイソシアネート基やエポキシ基と反応しうる基及びアミノ基（好ましくは二置換アミノ基）を有する化合物とを反応させて得られる、アミノ基を有するモノマーなどを挙げることができる。Ｃ−Ｄブロックコポリマーのアミノ基由来のアミン価は、１０〜１５０ｍｇＫＯＨ／ｇであることが好ましい。
【００３９】
Ｄブロックは、酸性基やアミノ基を有しない、有機溶媒に溶解しうる非官能性のポリマーブロックである。非官能性のＤブロックを有することで、有機溶媒に溶解しても他の様々な結合等の作用がなく、有機溶媒に溶解して立体反発し、分散安定性を大きく向上させることができる。Ｄブロックは、そのガラス転移温度（Ｔｇ）がより高いことが好ましい。Ｄブロックを構成するモノマーとしては、メタクリル酸系モノマーが好ましい。
【００４０】
ＣＦ用着色剤中、樹脂処理顔料１００質量部に対する、顔料分散剤の含有量は、５〜５０質量部であることが好ましく１０〜３０質量部であることがさらに好ましい。顔料分散剤の含有量が５質量部未満であると、顔料分散剤としての効果が不足しやすく、分散性が不十分となる場合がある。一方、顔料分散剤の含有量が５０質量部超であると、樹脂分が多くなりすぎてしまい、ＣＦ用着色剤の粘度が過度に上昇する場合がある。
【００４１】
（有機溶剤）
有機溶剤としては、ヘキサン、オクタン、デカン、イソデカン、シクロヘキサン、メチルシクロヘキサン、トルエン、キシレン、エチルベンゼンなどの炭化水素系溶剤；メタノール、エタノール、プロパノール、イソプロパノール、ブタノール、イソブタノール、ヘキサノール、ベンジルアルコール、シクロヘキサノールなどのアルコール系溶剤；エチレングリコール、ジエチレングリコール、プロピレングリコール、ジプロピレングリコール、メチルセロソルブ、エチルセロソルブ、ブチルセロソルブ、プロピレングリコールモノメチルエーテル、プロピレングリコールモノエチルエーテル、プロピレングリコールプロピルエーテル、ジグライム、トリグライム、テトラグライム、ジプロピリングリコールジメチルエーテル、ブチルカルビトール、ブチルトリエチレングリコール、メチルジプロピレングリコール、メチルセロソルブアセテート、プロピレングリコールモノメチルエーテルアセテート、ジプロピレングリコールブチルエーテルアセテート、ジエチレングリコールモノブチルエーテルアセテートなどのグリコール系溶剤；ジエチルエーテル、ジプロピルエーテル、メチルシクロプロピルエーテル、テトラヒドロフラン、ジオキサン、アニソールなどのエーテル系溶剤；メチルエチルケトン、ジエチルケトン、メチルイソブチルケトン、シクロヘキサノン、イソホロン、アセトフェノンなどのケトン系溶剤；酢酸メチル、酢酸エチル、酢酸ブチル、酢酸プロピル、酪酸メチル、酪酸エチル、カプロラクトン、乳酸メチル、乳酸エチル、琥珀酸ジメチル、アジピン酸ジメチル、グルタル酸ジメチルなどのエステル系溶剤；クロロホルム、ジクロロエタンなどのハロゲン化溶剤；ジメチルホルムアミド、ジメチルアセトアミド、ピロリドン、Ｎ−メチルピロリドン、カプロラクタムなどのアミド系溶剤の他、ジメチルスルホキシド、スルホラン、テトラメチル尿素、エチレンカーボネート、プロピレンカーボネート、炭酸ジメチルなどを挙げることができる。なお、これらの有機溶媒は、１種単独で又は２種以上を組み合わせて用いることができる。なかでも、プロピレングリコール系の有機溶媒が、環境にやさしく、安全性が高いために好ましい。
【００４２】
（樹脂Ｃ）
本発明のＣＦ用着色剤には、アルカリ現像性を付与すべく、カルボキシ基を有するモノマーに由来する構成単位を含む樹脂Ｃ（アルカリ現像性ポリマー）をさらに含有させることが好ましい。アルカリ現像性ポリマーとしては、不飽和結合基などの感光性基を有する感光性樹脂や、非感光性樹脂を用いることができる。感光性樹脂としては、感光性環化ゴム系樹脂、感光性フェノール系樹脂、感光性ポリアクリレート系樹脂、感光性ポリアミド系樹脂、感光性ポリイミド系樹脂、及び不飽和ポリエステル系樹脂、ポリエステルアクリレート系樹脂、ポリエポキシアクリレート系樹脂、ポリウレタンアクリレート系樹脂、ポリエーテルアクリレート系樹脂、ポリオールアクリレート系樹脂などを挙げることができる。
【００４３】
非感光性樹脂としては、セルロースアセテート系樹脂、ニトロセルロース系樹脂、スチレン系（共）重合体、ポリビニルブチラール系樹脂、アミノアルキッド系樹脂、ポリエステル系樹脂、アミノ樹脂変性ポリエステル系樹脂、ポリウレタン系樹脂、アクリルポリオールウレタン系樹脂、可溶性ポリアミド系樹脂、可溶性ポリイミド系樹脂、可溶性ポリアミドイミド系樹脂、可溶性ポリエステルイミド系樹脂、ヒドロキシエチルセルロース、スチレン−マレイン酸エステル系共重合体、（メタ）アクリル酸エステル系（共）重合体などを挙げることができる。
【００４４】
上記のアルカリ現像性ポリマーは、１種単独で又は２種以上を組み合わせて用いることができる。ＣＦ用着色剤中のアルカリ現像性ポリマー（樹脂Ｃ）の含有量は、顔料１００質量部に対して、５〜３００質量部であることが好ましく、１０〜１００質量部であることがさらに好ましい。
【００４５】
（ＣＦ用着色剤）
上述の各成分を用いることで、顔料分散液である本発明のＣＦ用着色剤を得ることができる。ＣＦ用着色剤中の顔料の含有量は、５〜２０質量％であることが好ましく、８〜１５質量％であることがさらに好ましい。上述の各成分以外の成分として、従来公知の材料を用いることができる。具体的には、紫外線吸収剤、レベリング剤、消泡剤、光重合開始剤などを含有させることができる。また、メタクリレートやアクリレートなどの不飽和結合を有するモノマーを反応性希釈剤として添加してもよい。
【００４６】
本発明のＣＦ用着色剤は、微細化された顔料の粒子を特定の樹脂Ａで処理した樹脂処理顔料を、有機溶媒を含む媒体中に分散させたものである。このため、熱による顔料の凝集や結晶の破壊などが生じにくく、カラーフィルター製造時の焼き付け工程によっても着色性能が劣化しにくい。また、カルボキシ基を有する樹脂Ａで顔料を処理しているため、樹脂処理顔料の表面にカルボキシ基（酸性基）が存在している。したがって、塩基性の顔料分散剤を含有させることで、顔料分散剤をイオン結合によって顔料に吸着させることができ、優れた顔料分散性が発揮される。さらに、微細化された顔料の粒子を含有するため、透明性及びコントラストに優れたカラーフィルターが形成されるとともに、耐熱性が高いため、優れた透明性及びコントラスト性が維持される。したがって、本発明のＣＦ用着色剤を用いれば、色再現性及び色表現範囲が拡大したカラーフィルターを製造可能であるため、より高性能及び高画質であり、かつ、経年色劣化が防止され、高寿命な液晶テレビやモニターを提供することが期待される。
【００４７】
ＣＦ用着色剤は、例えば、樹脂処理顔料、顔料分散剤、及び有機溶媒を混合するとともに、必要に応じて各種添加剤をさらに混合し、所望とする顔料の粒子径になるまで分散機を使用して分散処理することで調製することができる。分散機としては、例えば、ニーダー、アトライター、ボールミル、ガラスやジルコニアなどを使用したサンドミルや横型メディア分散機、コロイドミルなどを使用することができる。調製したＣＦ用着色剤は、そのままの状態でも用いることができる。但し、必要に応じて、遠心分離機、超遠心分離機、又は濾過機などを使用して、わずかに存在する粗大粒子を除去することが、ＣＦ用着色剤の信頼性を高める上で好ましい。２５℃におけるＣＦ用着色剤の粘度は、１〜１００ｍＰａ・ｓであることが好ましい。本発明のＣＦ用着色剤は、例えば、スピンコート法、スリットコート法、インクジェット印刷法などの印刷方法に適用することができる。
【００４８】
（樹脂処理顔料の製造方法）
次に、本発明のＣＦ用着色剤に用いる樹脂処理顔料を製造する方法について説明する。樹脂処理顔料の製造方法は、例えば、顔料１００質量部、下記一般式（２）で表される色素誘導体２〜１０質量部、及び樹脂Ｄを水中で混合する工程と、酸を加えて樹脂Ａを析出させ、顔料と樹脂Ａを複合化する工程とを有する。そして、樹脂Ｄは、下記一般式（３）で表されるモノマーに由来する構成単位（３）及びメタクリル酸に由来する構成単位（２）を含む、構成単位（２）の少なくとも一部がアルカリで中和されている共重合体である。なお、樹脂処理顔料は、特開２００４−２１４２０７号公報（特許文献４）の記載内容を参酌して製造することができる。
【００４９】
2018077331.tif 000005
（前記一般式（２）中、Ｍはアンモニウム塩、有機アミン塩、又はアルカリ金属塩を示し、Ｙは色素骨格又は色素類似骨格を示す）
【００５０】
2018077331.tif 000006
（前記一般式（３）中、Ｒ1、Ｒ2、及びＲ3は、それぞれ独立にベンジル基又は炭素数１〜１８のアルキル基を示し、Ｚはハロゲン原子を示す）
【００５１】
一般式（２）で表される色素誘導体は、一般的に「シナジスト」と呼ばれる顔料誘導体である。このようなシナジストは、通常、顔料に吸着させ、顔料の表面を官能基化させる成分として用いられている。一般式（２）中、Ｍで表される有機アミン塩を構成する有機アミンとしては、トリメチルアミン、トリエチルアミン、ジメチルアミノエタノール、トリエタノールアミンなどを挙げることができる。また、一般式（２）中、Ｍで表されるアルカリ金属塩を構成するアルカリ金属としては、リチウム、ナトリウム、カリウムなどを挙げることができる。色素誘導体中のスルホン酸塩基の数は複数であってもよい。スルホン酸塩基の数が複数である場合、一部のスルホン酸塩基が中和されていてもよい。色素誘導体中のスルホン酸塩基の数は「１」であると、化学量論的な計算が容易であるとともに、色素としての吸着作用が良好であるために好ましい。
【００５２】
色素誘導体としては、顔料と同一の構造を有するもの；顔料と類似した構造を有するもの；顔料を形成する原料と同一構造又は類似構造を有するもの；スルホン酸塩基を有する染料、直接染料、及び酸性染料などを用いることができる。色素誘導体としては、例えば、アゾ系色素骨格、フタロシアニン系色素骨格、アントラキノン系色素骨格、トリアジン系色素骨格、アクリジン系色素骨格、ペリレン系色素骨格などを挙げることができる。スルホン酸塩基は、色素骨格又は色素類似骨格に直接結合していてもよく、アルキル基やアリール基などの炭化水素基；エステル結合、エーテル結合、スルホンアミド結合、ウレタン結合などの結合を介して結合していてもよい。色素誘導体としては、ＣＦ用顔料着色剤に用いる顔料と同一の構造又は類似した構造を有するものを用いることが好ましい。色素誘導体の使用量は、顔料に対して、２〜１０質量％とすることが好ましく、３〜７質量％とすることがさらに好ましい。色素誘導体の使用量が２質量％未満であると、吸着性が不足する場合がある。一方、色素誘導体の使用量が１０％超であると、色素誘導体の色相が表出しやすく、発色性が変化する場合がある。
【００５３】
樹脂Ｄは、一般式（３）で表されるモノマーに由来する構成単位（３）及びメタクリル酸に由来する構成単位（２）を含む共重合体である。一般式（３）で表されるモノマーとしては、樹脂Ａ中の構成単位（１）を形成するために用いられる所定のメタクリレートカチオンと、ハロゲン原子のアニオン（Ｚ-）とで構成されるモノマーを挙げることができる。
【００５４】
樹脂Ｄの構造は、ランダム構造、グラフト構造、ブロック構造、及びスター構造のいずれであってもよい。なかでも、樹脂Ａと同様に、樹脂Ｄはブロック構造を有するポリマー（ブロックコポリマー）であることが好ましい。さらに、樹脂Ｄは、ＡＰブロックにのみ構成単位（３）が含まれており、Ｂブロックには構成単位（２）の８０質量％以上が含まれている、ＡＰブロック及びＢブロックを含むＡＰ−Ｂブロックコポリマーであることがさらに好ましい。また、樹脂Ｄは、その構成成分の９０質量％以上がメタクリル酸系モノマーからなるＡＰ−Ｂブロックコポリマーであることが好ましく、ＧＰＣにより測定されるポリスチレン換算の数平均分子量が、２，０００〜１４，０００であることが好ましい。
【００５５】
樹脂処理顔料を製造するには、所定量の顔料、一般式（２）で表される色素誘導体、及び樹脂Ｄを水中で混合して得た顔料混合液に酸を加える。顔料混合液に酸を加えることで、樹脂Ａが不溶化して析出する。これにより、顔料と樹脂Ａが複合化されて、樹脂処理顔料が形成される。酸としては、塩酸、硫酸、硝酸などの無機酸；酢酸、乳酸などの有機酸を用いることができる。なかでも、酢酸や乳酸などの、樹脂Ａ中のメタクリル酸に由来するカルボキシ基よりも若干強い酸を用いることが好ましい。
【００５６】
形成された樹脂処理顔料を、従来公知の後処理方法によって粉末顔料とすることができる。具体的には、ろ過、洗浄、及び乾燥した後、粉砕することで、粉末顔料を得ることができる。なお、必要に応じて、メッシュを通して粒径を揃えてもよい。
【実施例】
【００５７】
以下、本発明を実施例に基づいて具体的に説明するが、本発明はこれらの実施例に限定されるものではない。なお、実施例、比較例中の「部」及び「％」は、特に断らない限り質量基準である。
【００５８】
＜樹脂の合成＞
（合成例１：樹脂Ｑ−１）
還流管、窒素ガス導入装置、温度計、及び撹拌装置を取り付けた１Ｌセパラブルフラスコ（反応容器）に、ジエチレングリコールモノブチルエーテル（ＢＤＧ）３１３．６部を入れ、７０℃に加温した。一方、メタクリル酸メチル（ＭＭＡ）７９．８部、メタクリル酸ブチル（ＢＭＡ）６８．１部、メタクリル酸ベンジル（ＢｚＭＡ）５６．４部、メタクリル酸（ＭＡＡ）２７．６部、メタクリル酸ベンジルジメチルアンモニウムクロライドエチル（ＤＭＱ−１）６８．１部、及びＢＤＧ１５８．９部からなる溶液を５００ｍＬビーカーに入れた。さらに２，２’−アゾビス（２，４−ジメチルバレロニトリル）（Ｖ−６５、和光純薬工業社製）１５．０部を入れ、撹拌してＶ−６５を溶解させたモノマー溶液を得た。得られたモノマー溶液の１／３量を反応容器中に投入した後、残りの２／３量を１．５時間かけて滴下ロートにて滴下した。滴下後、７０℃で５．５時間重合して樹脂Ｑ−１を含有する樹脂溶液を得た。得られた樹脂溶液の固形分は３９．９％であり、重合転化率はほぼ１００％であった。また、ＧＰＣ（展開溶媒：テトラヒドロフラン（ＴＨＦ））により測定した樹脂Ｑ−１の数平均分子量は６，３００であり、分子量分布（分散度（ＰＤＩ））は１．９９であった。さらに、エタノール／トルエンを溶媒とし、０．１Ｎ  ＫＯＨエタノール溶液にて滴定（指示薬：フェノールフタレイン）して測定した樹脂Ｑ−１の酸価は５９．９ｍｇＫＯＨ／ｇであり、ほぼ理論値であった。
【００５９】
得られた樹脂中の一般式（３）で表されるモノマーに由来する構成単位の含有量Ｘ（ｍｍｏｌ／ｇ）は、下記式（Ａ）より算出した。なお、下記式（Ａ）より算出した、樹脂Ｑ−１中の一般式（３）で表されるモノマー（ＤＭＱ−１）に由来する構成単位の含有量は、０．７６２ｍｍｏｌ／ｇであった。
Ｘ＝｛（Ｗ1／Ｍ）／（Ｗ2＋Ｐ）｝×１０００    ・・・（Ａ）
Ｘ：一般式（３）で表されるモノマーに由来する構成単位の含有量（ｍｍｏｌ／ｇ）
Ｗ1：一般式（３）で表されるモノマーの使用量（ｇ）
Ｍ：一般式（３）で表されるモノマーの分子量
Ｗ2：全モノマーの使用量（ｇ）
Ｐ：重合開始剤の使用量（ｇ）
【００６０】
（合成例２：樹脂Ｑ−２）
前述の合成例１で用いたものと同様の反応容器にＢＤＧ３６５．９部を入れ、７０℃に加温した。一方、ＭＭＡ１１１部、メタクリル酸シクロヘキシル（ＣＨＭＡ）６３．１部、メタクリル酸イソボルニル（ＩＢＸＭＡ）６４部、ＭＡＡ２１部、ＤＭＱ−１  ４０．９部、及びＢＤＧ９５．４部からなる溶液を５００ｍＬビーカーに入れた。さらに、Ｖ−６５  ７．５部を入れ、撹拌してＶ−６５を溶解させたモノマー溶液を得た。得られたモノマー溶液の１／３量を反応容器中に投入した後、残りの２／３量を１．５時間かけて滴下ロートにて滴下した。滴下後、７０℃で５．５時間重合して樹脂Ｑ−２を含有する樹脂溶液を得た。得られた樹脂溶液の固形分は４０．１％であり、重合転化率はほぼ１００％であった。また、ＧＰＣにより測定した樹脂Ｑ−２の数平均分子量は１５，５００であり、ＰＤＩは２．１１であった。さらに、樹脂Ｑ−２の酸価は４５．１ｍｇＫＯＨ／ｇであった。
【００６１】
（合成例３：樹脂Ｑ−３）
前述の合成例１で用いたものと同様の反応容器に、ＢＤＧ４０９．９部、ヨウ素４．７部、ＭＭＡ８０．８部、メタクリル酸２−エチルヘキシル（２−ＥＨＭＡ）６８．１部、ＩＢＸＭＡ５６．４部、ＭＡＡ６０．７部、ジフェニルメタン（ＤＰＭ）０．５部、及び２，２’−アゾビス（４−メトキシ−２，４−ジメチルバレロニトリル）（Ｖ−７０、和光純薬工業社製）２０．２部を入れ、窒素を流しながら４０℃で５．５時間重合してＢブロックを形成し、樹脂溶液を得た。得られた樹脂溶液の固形分は４１．３％であり、重合転化率はほぼ１００％であった。また、ＧＰＣにより測定したＢブロックの数平均分子量は５，２００であり、ＰＤＩは１．２５であった。得られた樹脂溶液の一部を水に添加したところ、樹脂が析出した。このことから、得られた樹脂（Ｂブロック）は水不溶性であることがわかる。
【００６２】
次に、以下に示す手順により、得られた樹脂（Ｂブロック）にＡブロックのプレブロック（ＡＰブロック）を導入した。まず、得られた樹脂溶液に、ＤＭＱ−１  ３４部及びＢＤＧ７９．３部を予め混合して均一化させた溶液を添加した。さらに、Ｖ−７０  ０．７部を添加し、４０℃で４時間重合してＡＰブロックを形成し、樹脂Ｑ−３を含有する樹脂溶液を得た。得られた樹脂溶液の固形分は４０．１％であり、重合転化率はほぼ１００％であった。また、ＧＰＣにより測定した樹脂Ｑ−３の数平均分子量は６，７００であり、ＰＤＩは１．３２であった。さらに、樹脂Ｑ−３の酸価は１３０．２ｍｇＫＯＨ／ｇであった。
【００６３】
得られた樹脂溶液の一部を水に添加したところ、若干白濁したが溶解した。ＡＰブロックの構成成分である第４級アンモニウム塩は水溶性であるため、第４級アンモニウム塩に由来する構成単位が導入されたことで、ＡＰブロックが水に溶解し、水不溶性のＢブロックが微粒子となって分散したと考えられる。このことから、樹脂Ｑ−３は、ＢブロックにＡＰブロックが導入されたＢ−ＡＰブロックコポリマーであることがわかる。
【００６４】
（合成例４：樹脂Ｑ−４）
前述の合成例１で用いたものと同様の反応容器に、ＢＤＧ４８８．９部、ヨウ素４．７部、ＭＭＡ７９．８部、ＢＭＡ８５．９部、２−ＥＨＭＡ６４部、ＭＡＡ４７．６部、ＤＰＭ０．５部、及びＶ−７０  ２０．２部を入れ、窒素を流しながら４０℃で５．５時間重合してＢブロックを形成し、樹脂溶液を得た。得られた樹脂溶液の固形分は３８．０％であり、重合転化率はほぼ１００％であった。また、ＧＰＣにより測定したＢブロックの数平均分子量は４，６００であり、ＰＤＩは１．２８であった。
【００６５】
次いで、得られた樹脂溶液に、メタクリル酸トリメチルアンモニウムクロライドエチル（ＤＱ−１００、共栄社化学社製）２２．７部、及びＶ−７０  ０．５部を添加し、４０℃で４時間重合してＡＰブロックを形成し、樹脂Ｑ−４を含有する樹脂溶液を得た。得られた樹脂溶液の固形分は４０．２％であり、重合転化率はほぼ１００％であった。また、ＧＰＣにより測定した樹脂Ｑ−４の数平均分子量は５，６００であり、ＰＤＩは１．３１であった。さらに、樹脂Ｑ−４の酸価は１０２．９ｍｇＫＯＨ／ｇであった。得られた樹脂溶液の一部を水に添加したところ、若干白濁したが溶解した。このことから、樹脂Ｑ−４は、ＢブロックにＡＰブロックが導入されたＢ−ＡＰブロックコポリマーであることがわかる。
【００６６】
（比較合成例１：樹脂Ｒ−１）
前述の合成例１で用いたものと同様の反応容器にＢＤＧ３１５部を入れ、７０℃に加温した。一方、ＭＭＡ２０部、ＣＨＭＡ６０部、ＢｚＭＡ９０部、ＭＡＡ３０部、Ｖ−６５  １０部を５００ｍＬビーカーに入れ、撹拌してＶ−６５を溶解させたモノマー溶液を得た。得られたモノマー溶液の１／３量を反応容器中に投入した後、残りの２／３量を１．５時間かけて滴下ロートにて滴下した。滴下後、７０℃で５．５時間重合して樹脂Ｒ−１を含有する樹脂溶液を得た。得られた樹脂溶液の固形分は４０．１％であり、重合転化率はほぼ１００％であった。また、ＧＰＣにより測定した樹脂Ｒ−１の数平均分子量は１２，３００であり、ＰＤＩは２．０４であった。さらに、樹脂Ｒ−１の酸価は９７．３ｍｇＫＯＨ／ｇであった。２８％アンモニア水２２．２部及びイオン交換水１５２．８部を得られた樹脂溶液に添加してカルボキシ基を中和し、透明な樹脂溶液を得た。得られた樹脂溶液の固形分は３０．１％であった。
【００６７】
（比較合成例２：樹脂Ｒ−２）
還流管、窒素ガス導入装置、温度計、及び撹拌装置を取り付けた２Ｌセパラブルフラスコ（反応容器）に、ＢＤＧ４９０．２部、ヨウ素４．７部、ＭＭＡ５４．８部、ＢＭＡ８５．９部、２−ＥＨＭＡ４３．６部、ＭＡＡ４７．６部、ＤＰＭ０．５部、Ｖ−７０  ２０．２部を入れ、窒素を流しながら４０℃で５．５時間重合してＢブロックを形成し、樹脂溶液を得た。得られた樹脂溶液の固形分は３４．１％であり、重合転化率はほぼ１００％であった。また、ＧＰＣにより測定したＢブロックの数平均分子量は４，７００であり、ＰＤＩは１．２８であった。
【００６８】
得られた樹脂溶液に、メタクリル酸２−ジメチルアミノエチル（ＤＭＡＥＭＡ）６８．１部を添加した。さらにＶ−７０  １．４部を添加し、４０℃で４時間重合してＣブロックを形成し、樹脂Ｒ−２を含有する樹脂溶液を得た。得られた樹脂溶液の固形分は４０．０％であり、重合転化率はほぼ１００％であった。また、ＧＰＣにより測定した樹脂Ｒ−２の数平均分子量は５，９００であり、ＰＤＩは１．３６であった。さらに、樹脂Ｒ−２の酸価は１０２．８ｍｇＫＯＨ／ｇであり、アミン価は８０．９ｍｇＫＯＨ／ｇであった。酢酸２７．３部及びイオン交換水２４５部を得られた樹脂溶液に添加してアミノ基を中和し、透明な樹脂溶液を得た。得られた樹脂溶液の固形分は３０．０％であった。
【００６９】
合成例１〜４及び比較合成例１、２で得た樹脂の組成及び物性を表１及び２に示す。
【００７０】
2018077331.tif 000007
【００７１】
2018077331.tif 000008
【００７２】
（合成例５：樹脂Ｂ−１）
前述の合成例１で用いたものと同様の反応容器に、１２−ヒドロキシステアリン酸３０部、ε−カプロラクトン２３９．４部、オクチル酸第一錫０．２部、及び酸化防止剤（商品名「イルガノックス１０１０」、ＢＡＳＦ社製）０．２部を入れ、窒素を流しながら４０分間かけて１８０℃まで昇温し、３時間重合してポリエステル（ＰＥＳ−１）を得た。得られたＰＥＳ−１の酸価は１９．８ｍｇＫＯＨ／ｇであり、ＧＰＣにより測定した数平均分子量は５，５００であり、ＰＤＩは１．８６であった。
【００７３】
還流管、水分分取管、窒素ガス導入装置、温度計、及び撹拌装置を取り付けた５００ｍＬセパラブルフラスコにＰＥＳ−１  １００部を入れ、３０分間かけて１５０℃まで昇温してＰＥＳ−１を溶融させた。ポリエチレンイミン（商品名「エポミンＳＰ−００６」、日本触媒製）３．５部を溶解させたプロピレングリコールモノメチルエーテル（ＰＧＭ）溶液を添加し、１８０℃まで昇温して３時間反応させた。この間、溶剤として用いたＰＧＭ以外にも水が留出しており、反応が進行していることが確認された。反応後、プロピレングリコールモノメチルエーテルアセテート（ＰＧＭＡｃ）を添加して希釈し、主鎖にアミノ基を有するとともに、側鎖にポリエステルを有する櫛形樹脂である樹脂Ｂ−１を含有する樹脂溶液を得た。得られた樹脂溶液の固形分は４０．３％であった。ＧＰＣにより測定した樹脂Ｂ−１の数平均分子量は６，５００であり、ＰＤＩは２．２３であった。
【００７４】
（合成例６：樹脂Ｂ−２）
前述の合成例１で用いたものと同様の反応容器に、ＢＤＧ２０６部、ヨウ素３．２部、ＭＭＡ４４部、ＢＭＡ４４部、２−ＥＨＭＡ２２部、ポリ（ｎ＝２〜４）エチレングリコールモノメチルエーテルメタクリレート（商品名「ＰＭＥ２００」、日油社製）３４．０部、ＢｚＭＡ１５部、ＤＰＭ０．５部、及びＶ−７０  ２０．２部を入れ、窒素を流しながら４０℃で５．５時間重合してＢブロックを形成し、樹脂溶液を得た。得られた樹脂溶液の固形分は４６．８％であり、重合転化率はほぼ１００％であった。また、ＧＰＣにより測定したＢブロックの数平均分子量は５，５００であり、ＰＤＩは１．２７であった。
【００７５】
得られた樹脂溶液に、ＤＭＱ−１  ８５．１部及びＢＤＧ１９８．６部を予め混合して均一化させた溶液を添加した。さらに、Ｖ−７０  １．７部を添加し、４０℃で４時間重合してＡＰブロックを形成し、樹脂Ｂ−２を含有する樹脂溶液を得た。得られた樹脂溶液の固形分は４０．１％であり、重合転化率はほぼ１００％であった。また、ＧＰＣにより測定した樹脂Ｂ−２の数平均分子量は７，５００であり、ＰＤＩは１．３５であった。
【００７６】
＜樹脂処理顔料の調製＞
（顔料の微細化処理）
カラーフィルター用の顔料として、ＰＢ１５：６、ＰＲ２５４、ＰＲ１７７、ＰＹ１３８を準備し、以下に示す方法で微細化処理を行なった。顔料１００部、塩化ナトリウム４００部、及びジエチレングリコール１３０部を、加圧時に使用する密閉用の蓋を装着したニーダー（モリヤマ社製加圧ニーダー）に仕込んだ。ニーダー内に均一に湿潤された塊ができるまで予備混合した。加圧蓋を閉じて、圧力６ｋｇ／ｃｍ2で内容物を押さえ込みながら、７時間混練及び摩砕処理して摩砕物を得た。得られた摩砕物を２％硫酸３，０００部に投入して１時間撹拌した。ろ過して塩化ナトリウム及びジエチレングリコールを除去した後、十分水洗して、微細化した顔料を得た。透過型電子顕微鏡観察により解析した顔料の数平均粒子径は、約３０ｎｍであった。
【００７７】
（調製例１：処理ブルー顔料−１）
微細化したＰＢ１５：６（顔料）の水ペースト３４７．２部（顔料１００部）、及び下記式（Ａ）で表される銅フタロシアニンモノスルホン酸（ＭＳ、分子量６５６．１）５．０部を５Ｌのビーカーに入れ、顔料の濃度が５％となるように水を添加して希釈した。上記のＭＳは、顔料のシナジストとして作用する、スルホン酸基を有する色素である。ホモジナイザーで撹拌しながら１０％ＮａＯＨ水溶液を添加して、ＭＳのスルホン酸基をナトリウム塩に置き換えるとともに、ｐＨを約１０．５に調整した。合成例１で得た樹脂Ｑ−１を含有する樹脂溶液２５．１部（樹脂Ｑ−１  １０部）を添加した後、５０００ｒｐｍで１時間撹拌して解膠した。これにより、ＭＳと樹脂Ｑ−１との反応生成物である樹脂Ａ−１を形成させ、樹脂処理顔料のスラリーを得た。
【００７８】
2018077331.tif 000009
【００７９】
１０％酢酸水溶液を添加してｐＨを約５に調整した後、スラリーをろ過及び洗浄して顔料ペーストを得た。得られた顔料ペーストを８０℃で２４時間乾燥した後、粉砕して樹脂処理顔料（処理ブルー顔料−１）を得た。得られた処理ブルー顔料−１に含まれる樹脂Ａ−１は、ＭＳに対し、樹脂Ｑ−１が理論的に１００％反応して形成された樹脂である。すなわち、ＭＳと樹脂Ｑ−１が反応した後、塩化ナトリウムが脱離して形成された樹脂Ａ−１によって顔料が処理され、樹脂処理顔料が形成されている。上記の例では、ＭＳと樹脂Ｑ−１の第４級アンモニウム塩とを、ほぼ等モル反応させている。また、この樹脂Ａ−１は、構成単位（１）を４８．４％含有する共重合体である。
【００８０】
処理ブルー顔料−１の一部を過剰のＴＨＦと混合して十分撹拌し、樹脂Ａ−１のＴＨＦ抽出物を得た。エバポレーターを使用してＴＨＦ抽出物からＴＨＦを留去し、物性測定用の樹脂Ａ−１を得た。得られた物性測定用の樹脂Ａ−１を用いて、樹脂Ａ−１の重量平均分子量及び酸価を測定した。以下、樹脂Ａの重量平均分子量及び酸価は、同様の方法で抽出した樹脂Ａを用いて測定した。
【００８１】
（調製例２〜４）
表３に示す配合としたこと以外は、前述の調製例１と同様にして各色の樹脂処理顔料を得た。
【００８２】
2018077331.tif 000010
【００８３】
表３中、「２４５Ｓ」、「ＤＡＴＴＳ」、及び「ＹＳ」は、それぞれ下記式（Ｂ）、（Ｃ）、及び（Ｄ）で表されるシナジストである。
【００８４】
2018077331.tif 000011
【００８５】
2018077331.tif 000012
【００８６】
2018077331.tif 000013
【００８７】
（調製例５：処理ブルー顔料−２）
微細化したＰＢ１５：６（顔料）の水ペースト３４７．２部（顔料１００部）、及びシナジスト（ＭＳ）５．０部を５Ｌのビーカーに入れ、顔料の濃度が５％となるように水を添加して希釈した。ホモジナイザーで撹拌しながら１０％ＮａＯＨ水溶液を添加して、ＭＳのスルホン酸基をナトリウム塩に置き換えるとともに、ｐＨを約１０．５に調整した。合成例１で得た樹脂Ｑ−１を含有する樹脂溶液２５．１部（樹脂Ｑ−１  １０部）を添加した後、５０００ｒｐｍで１時間撹拌して解膠した。これにより、ＭＳと樹脂Ｑ−１との反応生成物である樹脂Ａ−１を形成させ、樹脂処理顔料のスラリーを得た。直径１ｍｍφのジルコニアビーズをメディアとして用いた横型ビーズミルに、得られた樹脂処理顔料のスラリーを入れ、十分に水性分散した。１０％酢酸水溶液を添加してｐＨを約５に調整した後、スラリーをろ過及び洗浄して顔料ペーストを得た。得られた顔料ペーストを８０℃で２４時間乾燥した後、粉砕して樹脂処理顔料（処理ブルー顔料−２）を得た。
【００８８】
（比較調製例１：処理ブルー顔料−３）
微細化したＰＢ１５：６（顔料）の水ペースト３４７．２部（顔料１００部）、及びＭＳ５．０部を５Ｌのビーカーに入れ、顔料の濃度が５％となるように水を添加して希釈した。ホモジナイザーで撹拌しながら、比較合成例１で得た樹脂Ｒ−１を含有する樹脂溶液３３．３部（樹脂Ｒ−１  １０部）を添加した後、５０００ｒｐｍで１時間撹拌して解膠し、顔料スラリーを得た。得られた顔料スラリーに１０％水酸化ナトリウム水溶液をｐＨ１０以上になるまで添加した。添加途中、顔料スラリーが増粘し、樹脂及び顔料が析出していることを確認した。顔料スラリーをろ過及び洗浄して顔料ペーストを得た。得られた顔料ペーストを８０℃で２４時間乾燥した後、粉砕して樹脂処理顔料（処理ブルー顔料−３）を得た。
【００８９】
（比較調製例２：処理レッド顔料−３）
微細化したＰＲ２５４（顔料）の水ペースト３９２．２部（顔料１００部）、及びシナジスト（２５４Ｓ）５．０部を５Ｌのビーカーに入れ、顔料の濃度が５％となるように水を添加して希釈した。ホモジナイザーで撹拌しながら樹脂Ｒ−１を含有する樹脂溶液１３３．３部（樹脂Ｒ−１  ４０部）を添加した後、５０００ｒｐｍで１時間撹拌して解膠し、顔料スラリーを得た。得られた顔料スラリーに１０％水酸化ナトリウム水溶液をｐＨ１０以上になるまで添加した。添加途中、顔料スラリーが増粘し、樹脂及び顔料が析出していることを確認した。顔料スラリーをろ過及び洗浄して顔料ペーストを得た。得られた顔料ペーストを８０℃で２４時間乾燥した後、粉砕して樹脂処理顔料（処理レッド顔料−３）を得た。
【００９０】
（比較調製例３：処理イエロー顔料−２）
微細化したＰＹ１３８の水ペースト３３２．２部（顔料１００部）、及びシナジスト（ＹＳ）５．５部を５Ｌのビーカーに入れ、顔料の濃度が５％となるように水を添加して希釈した。ホモジナイザーで撹拌しながら樹脂Ｒ−２を含有する樹脂溶液１００部（樹脂Ｒ−２  ３０部）を添加した後、５０００ｒｐｍで１時間撹拌して解膠し、顔料スラリーを得た。得られた顔料スラリーに１０％酢酸水溶液をｐＨ５以下になるまで添加した。添加途中、顔料スラリーが増粘し、樹脂及び顔料が析出していることを確認した。顔料スラリーをろ過及び洗浄して顔料ペーストを得た。得られた顔料ペーストを８０℃で２４時間乾燥した後、粉砕して樹脂処理顔料（処理イエロー顔料−２）を得た。
【００９１】
調製した樹脂処理顔料に含まれる樹脂Ａの物性をまとめたものを表４に示す。
【００９２】
2018077331.tif 000014
【００９３】
樹脂Ａ−１、Ａ−４の組成及び物性をまとめたものを表５に示す。また、樹脂Ａ−２、Ａ−３の組成及び物性をまとめたものを表６に示す。
【００９４】
2018077331.tif 000015
【００９５】
2018077331.tif 000016
【００９６】
＜顔料分散液（ＣＦ用着色剤）＞
（実施例１〜５、比較例１〜４）
表７に示す組成となるように各成分を配合し、ディゾルバーで２時間撹拌した。顔料の塊がなくなったことを確認した後、横型メディア分散機（商品名「ダイノミル０．６リットルＥＣＭ型」、シンマルエンタープライゼス社製、ジルコニア製ビーズ：径０．６５ｍｍ）を使用し、周速１０ｍ／ｓで分散処理して顔料分散液（実施例１〜５、比較例１〜３）を調製した。また、銅フタロシアニンモノスルホン酸５％で処理されたＰＢ−１５：６（比較ブルー顔料）を、市販の顔料分散剤（商品名「ＢＹＫＬＰＮ−２１１１６」、ＢＹＫ社製、固形分濃度４０％）を用いて分散させて顔料分散液（比較例４）を調製した。表７中の「アクリル樹脂」は、モノマー組成がＢｚＭＡ／ＭＡＡ＝８０／２０（質量比）であり、ＧＰＣにより測定される数平均分子量（Ｍｎ）が５，５００、ＰＤＩが２．０２であるもの（固形分濃度３０％のＰＧＭＡｃ溶液で測定）を用いた。
【００９７】
2018077331.tif 000017
【００９８】
調製した顔料分散液中の顔料の数平均粒子径の測定結果を表８に示す。また、調製した顔料分散液の初期の粘度、及び４５℃で１０日間放置した後の粘度（保存後の粘度）の測定結果を表８に示す。なお、顔料の数平均粒子径は、粒度測定器（商品名「ＮＩＣＯＭＰ  ３８０ＺＬＳ−Ｓ」、インターナショナル・ビジネス社製）を使用して測定した。
【００９９】
2018077331.tif 000018
【０１００】
表８に示す結果から、いずれの顔料分散液についても、顔料分散性及び保存安定性が良好であることがわかる。
【０１０１】
＜疑似ＣＦ用レジスト（ＣＦ用着色剤）＞
（実施例６〜１０、比較例５〜８）
実施例１〜５及び比較例１〜４で得た顔料分散液を用い、表９に示す組成となるように各成分を配合し、混合機を使用して十分混合して、疑似カラーフィルター用顔料着色剤（疑似ＣＦ用レジスト）を調製した。表９中の「感光性アクリル樹脂ワニス」は、ＢｚＭＡ／ＭＡＡ共重合体にメタクリル酸グリシジルを反応させて得たアクリル樹脂を含むワニスである。このアクリル樹脂のＭｎは６，０００であり、ＰＤＩは２．３８であり、酸価は１１０ｍｇＫＯＨ／ｇであった。また、表９中、「ＴＭＰＴＡ」はトリメチロールプロパントリアクリレートを示し、「ＨＥＭＰＡ」は２−ヒドロキシエチル−２−メチルプロピオン酸を示し、「ＤＥＡＰ」は２，２−ジエトキシアセトフェノンを示す。
【０１０２】
2018077331.tif 000019
【０１０３】
＜カラーガラス基板の製造及び評価＞
（カラーガラス基板の製造）
シランカップリング剤で処理したガラス基板をスピンコーターにセットした。そして、ガラス基板上に３００ｒｐｍ、５秒間の条件で、調製した疑似ＣＦ用レジストをスピンコートした。１２０℃で１０分間プリベイクした後、超高圧水銀灯を用いて１００ｍＪ／ｃｍ2の光量で露光してカラーガラス基板を製造した。製造したカラーガラス基板は、いずれも優れた分光カーブ特性を有していた。
【０１０４】
（カラーガラス基板の評価）
（ａ）光学特性評価−１（コントラスト（ＣＲ）、Ｙ値）
コントラスト測定機（商品名「コントラストテスター  ＣＴ−１」、壺坂電機社製）を使用して、プリベイク後及びポストベイク後のガラス基板のコントラスト（ＣＲ）、及び透明性の指標となるＹ値を測定した。なお、青色ガラス基板についてはｙ＝０．０７４、赤色（ＰＲ２５４）ガラス基板についてはｘ＝０．６５０、赤色（ＰＲ１７７）ガラス基板についてはｘ＝０．６２０、及び黄色ガラス基板についてはｘ＝０．４２６として測定した。また、青色ガラス基板については、比較例５のＣＲ及びＹ値を１００％とする相対値で表し、赤色ガラス基板については、比較例６のＣＲ及びＹ値を１００％とする相対値で表し、黄色ガラス基板については、比較例７のＣＲ及びＹ値を１００％とする相対値で表した。ＣＲ及びＹ値の測定結果を表１０に示す。
【０１０５】
2018077331.tif 000020
【０１０６】
表１０に示すように、実施例６、７、９、及び１０の疑似ＣＦ用レジストを用いて製造したカラーガラス基板は、比較例５〜７の疑似ＣＦ用レジストを用いて製造したカラーガラス基板と比較して、いずれも、ＣＲが５％以上、Ｙ値が１０％以上上昇していることが分かる。すなわち、実施例の疑似ＣＦ用レジストに用いた樹脂処理顔料は、比較例の疑似ＣＦ用レジストに用いた樹脂処理顔料と比較して、より微細化されていたことがわかる。なお、比較例８の疑似ＣＦ用レジスト（未処理顔料を用いたもの）を用いて製造したカラーガラス基板は、比較例５の疑似ＣＦ用レジストを用いて製造したカラーガラス基板と比べて、ほとんど差異はなかった。
【０１０７】
（ｂ）光学特性評価−２（耐熱性評価）
プリベイク後及びポストベイク後のガラス基板について、ＣＩＥ表色系における色度（ｘ、ｙ）、ＣＲ、Ｙ値、色度（ｘ、ｙ）を測定した。そして、プリベイク後とポストベイク後のコントラスト差（ΔＣＲ、ΔＹ値）、及び色差（ΔＥａｂ*）を算出し、疑似ＣＦ用レジスト（ＣＦ用着色剤）の耐熱性を評価した。なお、ΔＣＲ及びΔＹ値は、プリベイク後のガラス基板のＣＲ及びＹ値をそれぞれ１００％とする相対値で表したものである。また、ΔＥａｂ*は、色差を絶対値で表したものであり、下記式にしたがって算出した。結果を表１１に示す。
ΔＥａｂ*＝｛（Ｌ２*−Ｌ１*）2＋（ａ２*−ａ１*）2＋（ｂ２*−ｂ１*）2｝1/2
プリベイク後の色差１    ：（Ｌ１*，ａ１*，ｂ１*）
ポストベイク後の色差２  ：（Ｌ２*，ａ２*，ｂ２*）
【０１０８】
2018077331.tif 000021
【０１０９】
表１１に示すように、実施例６〜１０の疑似ＣＦ用レジストを用いて製造したカラーガラス基板は、いずれも、ΔＣＲの変動が５％以内、ΔＹ値の変動が３％以内、ΔＥａｂ*が１．０以下であった。すなわち、プリベイク後とポストベイク後で物性値がほとんど変化しておらず、疑似ＣＦ用レジスト（ＣＦ用着色剤）の耐熱性が良好であることがわかる。これに対して、比較例５〜８の疑似ＣＦ用レジストを用いて製造したカラーガラス基板は、ΔＣＲの変動が約１０〜１５％、ΔＹ値の変動が約１０〜１５％、ΔＥａｂ*は１．１以上であり、ポストベイク後に物性値がかなり低下したことがわかる。すなわち、比較例５〜８の疑似ＣＦ用レジストには「樹脂Ａ」を用いていないため、形成された塗膜が熱に弱く、塗膜の表面状態が熱で変化したと考えられる。
【０１１０】
以上のように、実施例のＣＦ用着色剤は、分散性、保存安定性、光学特性、及び耐熱性に優れていることがわかる。このため、本発明の顔料分散液は、カラーフィルター用の着色剤として非常に有用であることがわかる。
【０１１１】
＜油性インクジェット用インクの調製＞
（ａ）微細化顔料の調製
ＰＲ１２２  １００部、塩化ナトリウム４００部、及びジエチレングリコール１３０部を、加圧時に使用する密閉用の蓋を装着したニーダー（モリヤマ社製の加圧ニーダー）に仕込んだ。ニーダー内に均一に湿潤された塊ができるまで予備混合した後、加圧蓋を閉じて、圧力６ｋｇ／ｃｍ2で内容物を押さえ込みながら７時間混練及び摩砕処理して摩砕物を得た。得られた摩砕物を２％硫酸３，０００部に投入し、１時間撹拌した。ろ過して塩化ナトリウム及びジエチレングリコールを除去した後、十分水洗し、顔料の水ペーストを得た。透過型電子顕微鏡観察により解析した、得られた水ペースト中の顔料（ＰＲ１２２）粉末の数平均粒子径は、約１００ｎｍであった
【０１１２】
（ｂ）樹脂処理顔料の調製
顔料（ＰＲ１２２）の水ペースト３３７．８部（顔料分１００部）、及び下記式（Ｅ）で表されるシナジストＱＳ  ４部を５Ｌのビーカーに入れ、顔料濃度が５％となるように水で希釈した。ホモジナイザーで撹拌しながら、１０％ＮａＯＨ水溶液を添加してｐＨを約１０．５に調整した。シナジスト中のスルホン酸基をナトリウム塩に置き換えた後、合成例３で得た樹脂Ｑ−３を含有する樹脂溶液２４．９部（樹脂Ｑ−３  １０部）を添加した後、５０００ｒｐｍで１時間撹拌して解膠した。これにより、シナジストと樹脂Ｑ−３で造塩した樹脂処理顔料のスラリーを得た。
【０１１３】
2018077331.tif 000022
【０１１４】
１０％酢酸水溶液を添加してｐＨを約５に調整した後、スラリーをろ過及び洗浄して顔料ペーストを得た。得られた顔料ペーストを８０℃で２４時間乾燥した後、ミルにて粉砕して、樹脂処理顔料（処理マゼンタ顔料−１）を得た。得られた処理マゼンタ顔料−１に含まれる樹脂Ａ−５は、構成単位（１）を３４．０％含有する共重合体である。樹脂Ａ−５の組成及び物性を表１２に示す。
【０１１５】
2018077331.tif 000023
【０１１６】
（ｃ）顔料分散液の調製
処理マゼンタ顔料−１  １６．４部、樹脂Ｂ−２  １４．９部、アクリル樹脂１５部、及びジエチレングリコールモノメチルエーテル５３．７部、ディゾルバーで２時間撹拌した。なお、アクリル樹脂としては、モノマー組成がＢｚＭＡ／ＭＡＡ＝８０／２０（質量比）であり、ＧＰＣにより測定される数平均分子量（Ｍｎ）が５，５００、ＰＤＩが２．０２であるもの（固形分濃度３０％のＰＧＭＡｃ溶液で測定）を用いた。顔料の塊がなくなったことを確認した後、横型メディア分散機を使用して分散処理して、マゼンタ色の顔料分散液を得た。得られた顔料分散液を１０μｍのフィルター及び５μｍのフィルターに通過させたところ、いずれのフィルターにも詰りは全く生じなかった。
【０１１７】
（ｄ）顔料分散液の評価
得られたマゼンタ色の顔料分散液中の顔料の数平均粒子径は１０２ｎｍであった。また、顔料分散液の粘度は１１．３ｍＰａ・ｓであった。７０℃で１週間保存後における顔料分散液中の顔料の数平均粒子径、及び顔料分散液の粘度に変化はなく、非常に安定していた。
【０１１８】
得られたマゼンタ色の顔料分散液を用いて、油性インクジェット用インクを調製した。調製したインクを充填したインクカートリッジをインクジェットプリンターに装着し、表面処理された厚さ５０μｍのＰＥＴフィルムにベタ印刷して印刷物を得た。得られた印刷物は、高い光学濃度及びグロス値を有していた。また、印字ヨレがなく、耐擦過性も良好であった。さらに、ウェザオメーターにて耐候性試験を行ったところ、十分な耐候性を有していることがわかった。
【産業上の利用可能性】
【０１１９】
本発明のカラーフィルター用着色剤は、液晶テレビ、携帯電話、スマートフォン、時計、パチンコ台などの様々なディスプレーに用いられる、高画質、高精細、及び高透明なカラーフィルターを製造するための材料として有用である。